FR 3047196 A1 20170804 FR 1670024 A 20160202 1 La présente invention concerne un procédé de réalisation de préformes tridimensionnelles en matériau composite. Il est connu des procédés de réalisation d'une préforme tridimensionnelle comprenant la réalisation d'une préforme initiale formé de plusieurs plis de fibres superposés, et le formage de la préforme initiale entre l'outillage de formage mâle et l'outillage de formage femelle d'une presse pour obtenir une préforme tridimensionnelle avec sa forme finale souhaitée. La préforme tridimensionnelle est ensuite utilisée pour former une pièce en matériau composite. La préforme initiale peut être réalisée à partir de fibres unidirectionnelles tissées ou non tissées, pré-imprégnées d'un polymère thermoplastique ou thermodurcissable. Le formage est classiquement effectué à chaud, à une température dite de formage afin d'augmenter la formabilité de la préforme initiale. Lors du formage, plusieurs mécanismes de déformation interviennent, notamment des mécanismes de friction inter-plis, des mécanismes de friction entre la préforme et les outillages, des mécanismes de cisaillement intra-pli, et des mécanismes de flexion. Suivant la forme de la préforme finale, notamment en cas de 20 préforme de forme complexe, par exemple à double courbure, les fibres ont tendance à se plisser. Le but de la présente invention est de proposer une solution visant à limiter les défauts dans les préformes tridimensionnelles de formes complexes. 25 A cet effet, la présente invention propose un procédé de réalisation d'une préforme tridimensionnelle comprenant la réalisation d'une préforme initiale comprenant plusieurs plis superposés, lesdits plis étant formés à partir de fibres continues unidirectionnelles et d'un premier polymère, et le thermoformage de la préforme initiale entre l'outillage de 30 formage mâle et l'outillage de formage femelle d'une presse pour obtenir une préforme tridimensionnelle, caractérisé en ce que lors du formage, un voile externe est disposé à l'interface entre la préforme initiale et l'outillage mâle et à l'interface entre la préforme initiale et l'outillage femelle, lesdits voiles externes étant formés à partir d'un second 35 polymère, différent du premier polymère de sorte que, lors du formage, les voiles externes restent à l'état solide et se déforment. 3047196 2 Selon l'invention, des voiles sont disposés entre la préforme et les outillages de la presse, la température de la préforme lors du formage, appelée une température de formage, est définie de sorte que les voiles puissent se déformer pour reprendre les efforts de friction entre les voiles 5 et les outillages. Les voiles restent dans un état solide lors du formage, se déforment par allongement ou rupture et permettent un glissement de la préforme dans la presse sans adhérence. Les voiles extérieurs stabilisent les surfaces extérieures de la préforme en limitant, voire supprimant, les déformations locales de la préforme et assurent ainsi une déformation lo homogène des fibres de la préforme. Les voiles limitent le contact entre le premier polymère et la surface des outillages. Les forces de frottement sec entre les voiles et les outillages s'avèrent moins importantes que les forces de frottement visqueux entre les fibres avec polymère et les outillages. 15 Le procédé selon l'invention permet ainsi de favoriser les mécanismes de glissement entre les outillages de formage et la préforme, et ainsi de limiter, voire supprimer, les défauts de fibres des plis externes des préformes résultant des frictions entre la préforme et les outillages de formage dans les procédés de formage antérieurs. La préforme initiale peut être bidimensionnelle, obtenue par drapage sur la surface plane d'un outillage, ou tridimensionnelle, le formage pouvant alors être effectué pour obtenir des pièces tridimensionnelles de forme complexe ne pouvant être obtenues par drapage, notamment par placement de fibres. Le procédé selon l'invention peut avantageusement être utilisé pour la réalisation de pièce en matériau composite, notamment dans le domaine de l'automobile ou l'aéronautique. Par ailleurs, les voiles limitent, voire suppriment, le contact direct du premier polymère avec les outillages et donc les problèmes 30 d'adhérence entre la préforme et les outillages, facilitant ainsi le démoulage. Les voiles peuvent être appliqués sur les plis extérieurs de la préforme initiale après réalisation de cette dernière, de manière automatique ou manuelle, de préférence avec application de chaleur pour 35 garantir le maintien des voiles sur la préforme lors des manipulations ultérieures de la préforme. Selon un autre mode de réalisation, le premier 3047196 3 pli est drapé sur un premier voile externe préalablement positionné sur l'outillage de drapage. Après drapage de l'ensemble de plis, un deuxième voile externe est appliqué sur le dernier pli. Selon un autre mode de réalisation, les voiles sont positionnés sur la préforme et/ou sur 5 l'un ou les outillages de la presse. Les fibres continues unidirectionnelles, de préférence appliquées par placement de fibres, sont par exemple des fibres de carbone, des fibres de verre, des fibres synthétiques telles que des fibres d'aramide, des fibres de polyéthylène, et/ou des fibres naturelles, telles que par exemple des fibres de lin. 10 Le formage est réalisé à chaud, la préforme initiale étant chauffée à une température de formage avant et/ou pendant le formage afin d'augmenter la formabilité de la préforme. La préforme initiale peut être préchauffée avant le formage par passage dans un four ou tunnel et/ou la préforme peut être chauffée lors du formage par chauffage de l'outillage 15 de formage mâle et/ou l'outillage de formage femelle. De préférence, en particulier dans le cas de préformes sèches, la préforme est uniquement préchauffée par passage dans four ou tunnel, les outillages de la presse n'étant pas chauffés, simplifiant ainsi les outillages de presse. Le deuxième polymère peut être un polymère thermoplastique ou 20 thermodurcissable, de préférence un polymère thermoplastique. Selon un mode de réalisation, les voiles externes sont formés d'un deuxième polymère thermoplastique, le formage est effectué à une température de formage inférieure à la température de fusion du deuxième polymère, et de préférence inférieure à la température de 25 transition vitreuse du deuxième polymère. Dans le cas d'un premier polymère thermoplastique, le premier polymère est de préférence dans un état liquide ou liquide visqueux à la température de formage, la température de formage est de préférence supérieure à la température de transition vitreuse du premier polymère, de préférence proche de la température de fusion du premier polymère, par exemple légèrement supérieure à la température de fusion du premier polymère, pour une meilleure formabilité de la préforme, la température de fusion du deuxième polymère étant supérieure à celle du premier polymère. Dans le cas d'un premier polymère thermodurcissable, le premier polymère est de préférence dans un état liquide ou liquide visqueux à la température de formage, la température de formage est de préférence supérieure à la 3047196 4 température de transition vitreuse du premier polymère et inférieure à la température de durcissement ou de réticulation du premier polymère. Selon un autre mode de réalisation, les voiles externes sont formés d'un deuxième polymère thermodurcissable, le formage est effectué à 5 une température de formage, à laquelle le deuxième polymère reste solide, de préférence inférieure à la température de transition vitreuse du deuxième polymère. Dans le cas de polymère thermoplastique, le premier polymère thermoplastique et/ou le second polymère thermoplastique sont par 10 exemple choisis dans le groupe constitué par les polyamides, polyesters tel que le polyéthylène téréphtalate, polyéthersulfones, polyétheréthercétones, polysulfures de phénylène, polyuréthanes, époxydes, polyoléfines, acide polylactique, ou un mélange d'un ou plusieurs de ces polymères. 15 Dans le cas de polymère thermodurcissable, le premier polymère thermodurcissable et/ou le deuxième polymère thermodurcissable sont par exemple choisis dans le groupe constitué par les époxydes, polyesters, vinylesters, phénoliques, polyimides, ou bismaléimides, Selon un mode de réalisation, les voiles externes sont des voiles 20 non tissés formés de filaments de deuxième polymère, orientés de manière aléatoire. Dans ce mode de réalisation, la structure non tissée des voiles augmente la perméabilité de la préforme et permet ainsi de favoriser l'infusion et/ou injection, les voiles conférant un effet drainant, plus particulièrement dans le cas d'une infusion. Les voiles peuvent en 25 outre augmenter la tenue au choc de la préforme et/ou améliorer l'aspect de surface de la préforme. Selon un mode de réalisation, les voiles externes sont des voiles non tissés en polymère thermoplastique. Selon un autre mode de réalisation, le voile est formé d'un film de 30 polymère, en particulier de polymère thermoplastique. Selon un mode de réalisation, ledit procédé comprend la réalisation d'une préforme initiale dite sèche, comprenant des fibres munies d'un liant formé du premier polymère, la préforme comprenant moins de 10% en poids de liant, de préférence moins de 5% en poids de 35 liant, la préforme tridimensionnelle dite sèche obtenue après le thermoformage étant soumise à une opération d'imprégnation d'un 3047196 5 polymère d'imprégnation, compatible avec le premier polymère, par injection et/ou infusion, pour former une pièce en matériau composite. Les préformes sèches avec liant comprennent une faible quantité de liant, généralement inférieure à 5 %, permettant de maintenir la cohésion de la 5 préforme, tout en autorisant son imprégnation ultérieure. Les préformes sèches sont obtenues par application de fibres sèches munies d'un liant et/ou par application de fibres sèches, sans liant, et application de liant, par exemple par pulvérisation d'un liant liquide et/ou la projection d'un liant sous forme de poudre, sur la surface d'application et/ou les fibres 10 sèches préalablement drapé. Selon un autre mode de réalisation, la préforme initiale est réalisée à partir de fibres pré-imprégnées d'un premier polymère thermoplastique ou thermodurcissable, en une quantité suffisante pour former la matrice de la pièce composite finale, le procédé comprenant la réalisation d'une 15 préforme initiale pré-imprégnée comprenant au moins 30% en poids de premier polymère, de préférence au moins 40% en poids, le premier polymère constituant la matrice de la pièce en matériau composite obtenue à partir de la préforme tridimensionnelle, après une éventuelle opération de consolidation ou cuisson. 20 Selon un mode de réalisation, les voiles externes présentent une masse surfacique de 4 à 35 g/m2, de préférence d'au moins 10 g/m2. Selon un mode de réalisation, les voiles sont des voiles polyamide (PA), en particulier copolyamide. Selon un mode de réalisation, le formage est réalisé à une 25 température de formage à laquelle le premier polymère est à l'état liquide ou liquide visqueux, la température de formage étant supérieure à la température de transition vitreuse du premier polymère. Selon un mode de réalisation, ladite préforme initiale comprend au moins un voile interne intercalé entre deux plis de la préforme initiale, 30 ledit voile interne étant formé à partir d'un troisième polymère, ledit troisième polymère étant de préférence à l'état solide lors du formage de manière à favoriser les mécanismes de glissement entre les deux plis. Les voiles internes limitent les contacts entre les deux plis, et donc le collage des deux plis par le premier polymère. De tels voiles internes 35 permettent ainsi d'augmenter la formabilité de la préforme. Le troisième polymère est un polymère thermoplastique ou thermodurcissable, la 3047196 6 température de formage étant inférieure à la température de transition vitreuse du troisième polymère. Par ailleurs, dans le cas de préformes sèches, les voiles internes augmentent la perméabilité de la préforme et favorisent l'opération 5 d'infusion et/ou injection, Selon un mode de réalisation, la préforme initiale est réalisé par le procédé dit de placement de fibres 12, la réalisation de la préforme initiale comprend la réalisation de plis superposés dans des orientations définies, par application au contact, au moyen d'un rouleau d'application 10 ou de compactage, de fibres continues unidirectionnelles sur un outillage de drapage, chaque pli étant réalisé par application d'une ou plusieurs bandes selon une orientation sur l'outillage de drapage ou sur des bandes du pli précédent, chaque bande étant formée d'une ou plusieurs fibres. Le placement de fibres est avantageusement automatisé au moyen d'une 15 tête de placement de fibres, connue en soi, comportant un rouleau de compactage destiné à venir en contact contre l'outillage pour appliquer une bande formée d'une ou plusieurs fibres plates continues, et un système de guidage pour guider la ou les fibres sur ledit rouleau, par déplacement relatif de la tête d'application par rapport à la surface de 20 drapage selon différentes trajectoires. Lesdites fibres continues unidirectionnelles se présentent de préférence sous la forme de fibres continues unidirectionnelles plates, classiquement appelées mèches, comprenant une multitude de filaments. Les fibres présentent par exemple des largeurs d'un huitième de pouce, 25 un quart de pouce ou un demi-pouce (1/8", 1/4" ou 1/2"). Dans la présente, le terme «fibres » désigne également des fibres de plus grande largeur, supérieure à 1/2 pouce, classiquement appelée bande dans la technologie du placement. Les fibres déposées peuvent être des fibres sèches munies d'un liant, ou des fibres pré-imprégnées de polymère 30 thermodurcissable ou thermoplastique. Selon d'autres modes de réalisation, les plis de la préforme sont obtenus par superposition de tissus. L'invention sera mieux comprise, et d'autres buts, détails, caractéristiques et avantages apparaîtront plus clairement au cours de la 35 description explicative détaillée qui va suivre de modes de réalisation 3047196 7 particuliers actuellement préférés de l'invention, en référence aux dessins schématiques annexés, sur lesquels : - la figure 1 est une vue schématique en coupe d'un exemple de préforme tridimensionnelle réalisée selon le procédé selon l'invention ; 5 - la figure 2 est une vue schématique de côté illustrant l'opération de drapage de la préforme initiale ; - la figure 3 est une vue schématique de côté illustrant l'application de voiles externes sur la préforme initiale ; - les figures 4 et 5 sont des vues schématiques en coupe de la 10 presse illustrant l'opération de formage de la préforme initiale de la figure 3 ; et, - la figure 6 est une vue schématique de l'empilement de plis de d'une préforme initiale selon un deuxième mode de réalisation, munie de deux voiles externes, ainsi que de deux voiles internes. 15 La figure 1 illustre un exemple de préforme tridimensionnelle 1 réalisable selon le procédé selon l'invention, par drapage de fibres continues et formage. La préforme présente la forme d'une calotte sphérique 11 avec un rebord annulaire 12. Les figures 2 à 5 illustrent les étapes du procédé de réalisation de 20 cette préforme tridimensionnelle 1. Dans une première étape, tel qu'illustré à la figure 2, des plis de fibres unidirectionnelles continues sont drapés à plat sur un outillage de drapage 2 dans des différentes orientations, pour former une plaque ou une préforme initiale 4 bidimensionnelle. 25 Le drapage est effectué au moyen d'une tête 3 de placement de fibres, connue en soi, permettant le drapage automatique au contact de bandes formées d'une ou plusieurs fibres. Les fibres F entrent dans la tête 3 sous la forme de deux nappes de fibres, et la tête comprend un système de guidage 31 permettant de guider les fibres vers le rouleau de 30 compactage 32 sous la forme d'une bande de fibres dans laquelle les fibres sont disposées côte à côte, par exemple sensiblement bord à bord. La tête comprend, de part et d'autre du système de guidage, des moyens de coupe 33 pour couper individuellement chaque fibre passant dans le système de guidage, des moyens de blocage 34 pour bloquer chaque 35 fibre venant d'être coupée, et des moyens de réacheminement 35 pour entraîner individuellement chaque fibre, ceci afin de pouvoir à tout 3047196 8 moment stopper et reprendre l'application d'une fibre, ainsi que choisir la largeur de la bande. Le drapage d'une bande est réalisé par déplacement relatif de la tête par rapport à la surface de drapage sensiblement plane de l'outillage de drapage. La tête comprend par 5 exemple une structure support (non représentée) sur laquelle est monté le système de guidage et par laquelle la tête peut être assemblée à un système de déplacement, apte à déplacer la tête selon au moins deux directions perpendiculaires l'une à l'autre. La tête est par exemple prévue pour recevoir huit fibres, et permettre l'application de bandes de 10 1 à 8 fibres de 6,35 mm (1/4 de pouce) de large. A titre d'exemple, la tête est utilisée pour la réalisation d'une préforme sèche, à partir de fibres sèches munies d'un liant classiquement appelé « binder », pour conférer un caractère collant aux fibres lors du drapage et assurer la cohésion de la préforme. Le liant est constitué d'un 15 premier polymère sous forme de poudre et/ou d'un ou plusieurs voiles. Les fibres sont par exemple par exemple des fibres de carbone, plates continues, de type mèches, comprenant une multitude de fils ou filaments de carbone, avec un liant thermoplastique sous forme de poudre, présent en quantité de l'ordre de 2% en poids. La préforme 20 initiale 4 est par exemple réalisée en drapant sept plis de fibres dans des orientations différentes, selon l'empilement suivant : +45°/- 45°/0°/90°/0°/-45°/+45°. La tête 3 est équipée d'un système de chauffage (non représenté), par exemple de type lampe IR ou laser, afin de chauffer le liant en cours 25 d'application des fibres, et ainsi permettre au moins une adhésion des fibres des différents plis et assurer la cohésion de l'ensemble de plis de la préforme pour son transfert ultérieur et son formage. Le système de chauffage chauffe les fibres avant leur application sur la surface d'application, ainsi que la surface d'application ou les fibres 30 préalablement déposées, en amont du rouleau par rapport à la direction d'avancement de la tête. Après réalisation de la préforme initiale, des voiles externes 51, 52 sont appliqués sur les deux surfaces de la préforme initiale, tel qu'illustré schématiquement à la figure 3. Les voiles externes sont ici de type non-35 tissés, formés de filaments en un deuxième polymère thermoplastique, 3047196 9 présentant un point de fusion supérieur au point de fusion du premier polymère thermoplastique constituant le liant de la préforme. Les voiles peuvent être appliqués de manière automatique, semi-automatique ou manuelle. Pour garantir le maintien des voiles sur la 5 préforme, les voiles sont par exemple posés sur les plis extérieurs de la préforme qui forment les deux surfaces principales de la préforme, puis pressés contre la préforme en chauffant afin d'au moins ramollir le liant de la préforme et coller un premier voile externe 51 sur le premier pli à 45° de la préforme et un second voile externe 52 sur le dernier pli à 45° 10 de la préforme. De préférence, le chauffage est effectué à une température inférieure au point de fusion du deuxième polymère, de préférence inférieure à sa température de transition vitreuse. La structure non-tissée des voiles assurent une bonne liaison des voiles à la préformes, le premier polymère venant entre les filaments des voiles. 15 La préforme initiale munie des voiles externes est ensuite transférée vers une presse pour l'opération de formage, également appelée opération d'emboutissage. Tel qu'illustré à la figure 4, la presse 9 comprend un outillage de formage femelle 91 ou matrice, présentant un renfoncement dont la 20 forme correspondant à celle de la calotte sphérique 12 de la préforme à réaliser, et un outillage de formage mâle 92, ou poinçon, comprenant un bossage de forme complémentaire. Le formage est réalisé par rapprochement relatif de l'outillage de formage mâle et de l'outillage de formage femelle, d'une position ouverte de la presse illustrée à la figure 25 4 vers une position fermée de la presse illustrée à la figure 5. Le formage est réalisé à chaud, la préforme étant à une température de formage supérieure ou égale à la température de fusion du premier polymère et inférieure à la température de fusion des voiles, de sorte que les voiles restent à l'état solide lors du formage. Lors du 30 formage, les voiles externes se déforment par allongement ou déchirement. Les voiles collés aux plis extérieurs de la préforme stabilisent lesdits plis, les voiles distribuant les efforts de frottement et limitant les déformations locales des fibres desdits plis. Cette température de formage de la préforme est obtenue par préchauffage de 35 la préforme avant positionnement dans la presse et/ou par chauffage des deux outillages 91, 92. Ce préchauffage est par exemple réalisé par 3047196 10 passage de la préforme initiale entre les rampes de lampe infrarouge supérieure et inférieure d'un four ou tunnel de préchauffage. De préférence, lors du formage, la préforme est maintenue sous tension par un système de mise sous tension, par exemple de type serre-flan, tel que 5 représenté de manière schématique sous la référence 8. A titre d'exemple, le premier polymère de la préforme est formé d'un polymère epoxy thermoplastique ayant un point de fusion de l'ordre de 130°C. Les voiles externes sont chacun formés d'un voile thermoplastique non-tissé en copolyamide, ayant une masse surfacique 10 de 12 g/m2, et un point de fusion d'environ 180°C, tel que commercialisé par la société Spunfab ou la société Protechnic. Les voiles sont appliqués sur la préforme initiale à une température de 140°C, et le formage est effectué à une température de 140°C. Les outillages 91, 92 sont ensuite écartés l'un de l'autre en 15 position ouverte pour pouvoir démouler la préforme tridimensionnelle de la presse, les voiles externes facilitant cette opération de démoulage. La préforme tridimensionnelle résultante est ensuite soumise à une opération d'ajout d'un polymère d'imprégnation, thermodurcissable ou thermoplastique, par un procédé d'injection et/ou infusion, puis à une 20 opération de détourage, pour former une pièce en matériau composite. Selon une autre variante de réalisation, la préforme initiale est réalisée à partir de fibres préimprégnées d'une résine thermoplastique. Les fibres sont par exemple par exemple des fibres de carbone, plates continues, de type mèches, comprenant une multitude de fils ou 25 filaments de carbone, avec un polymère thermoplastique, présente en quantité de l'ordre de 40% en poids, ce polymère constituant la matrice de la pièce finale. La figure 6 illustre une préforme initiale selon un autre mode de réalisation, qui se différencie principalement de la préforme précédente 30 par le fait que des voiles internes sont positionnés entre les plis à 0° et 45°. La préforme comprend comme précédemment un empilement de sept plis à 45°/-45°/0°/90°/0°/-45°/+45°, formés à partir de fibres sèches munies d'un liant ou premier polymère thermoplastique. Un premier voile externe non tissé 151 thermoplastique est 35 appliqué sur la surface de drapage de l'outillage de drapage, et le premier pli orienté à 40° de la préforme est drapé directement par placement de 3047196 Demande FR16 70024 11 N/Ref : B1602FR fibres sur ce premier voile externe. Après drapage du second pli à -45°, un premier voile interne 61 non tissé, formé d'un troisième polymère thermoplastique, est positionné sur ce deuxième pli. Les troisième, quatrième et cinquième plis suivants, orientés respectivement 5 à 00, 90° et 0° sont drapés, et un second voile interne 62 non-tissé, identique au premier voile interne, est positionné sur le cinquième pli. Les sixième et septième plis à -45° et +45° sont drapés, et un deuxième voile externe 152 non tissé thermoplastique est positionné sur le dernier pli. 10 Lors du formage, la température de la préforme est portée à une température supérieure au point de fusion du premier polymère, et inférieure au point de fusion du deuxième polymère et du troisième polymère. A titre d'exemple, les voiles externes sont comme précédemment des voiles non tissés en copolyamide, ayant un point de 15 fusion de 180°C, et une masse surfacique de 12 g/m2, et les voiles internes sont également des voiles non-tissés en copolyamide, ayant un point de fusion de 180°C et une masse surfacique de 15 g/m2. Le formage est réalisé à une température de 150°C, de sorte que les voiles internes et les voiles externes restent dans un état solide. Les 20 voiles internes favorisent le glissement entre les plis à 0° et 45°, tandis que les voiles externes favorisent le glissement sur les outillages de formage. Après formage, la préforme tridimensionnelle est soumise à une opération d'infusion ou d'injection d'un polymère d'imprégnation, les voiles internes maintenant les plis écartés et favorisant ainsi 25 l'infusion ou injection. Bien que l'invention ait été décrite en liaison avec différents modes de réalisation particuliers, il est bien évident qu'elle n'y est nullement limitée et qu'elle comprend tous les équivalents techniques des moyens décrits ainsi que leurs combinaisons si celles-ci entrent 30 dans le cadre de l'invention. REVENDICATIONS1. Procédé de réalisation d'une préforme (1) tridimensionnelle comprenant - la réalisation d'une préforme initiale (4) comprenant plusieurs s plis superposés, lesdits plis étant formés à partir de fibres continues unidirectionnelles et d'un premier polymère, et - le thermoformage de la préforme initiale entre l'outillage de formage mâle (92) et l'outillage de formage femelle (91) d'une presse (9) pour obtenir une préforme tridimensionnelle (1), 10 caractérisé en ce que lors du formage, un voile externe (51, 52 ; 151, 152) est disposé à l'interface entre la préforme initiale (4) et l'outillage mâle (92) et à l'interface entre la préforme initiale et l'outillage femelle (91), lesdits voiles externes étant formés à partir d'un second polymère, de sorte que, lors du formage, les voiles 15 externes restent à l'état solide et se déforment. 2. Procédé selon la revendication 1, caractérisé en ce que les voiles externes (51, 52 ; 151, 152) sont formés d'un deuxième polymère thermoplastique, le formage est effectué à une température de formage inférieure à la température de fusion du deuxième polymère. 20 3. Procédé selon la revendication 1, caractérisé en ce que les voiles externes (51, 52 ; 151, 152) sont formés d'un deuxième polymère thermodurcissable, le formage est effectué à une température de formage, à laquelle le deuxième polymère reste solide. 4. Procédé selon l'une des revendications 1 à 3, caractérisé en ce 25 que les voiles externes (51, 52 ; 151, 152) sont des voiles non tissés formés de filaments de deuxième polymère. 5. Procédé selon les revendications 2 et 4, caractérisé en ce que les voiles externes (51, 52 ; 151, 152) sont des voiles non tissés en polymère thermoplastique. 30 6. Procédé selon l'une des revendications 1 à 5, caractérisé en ce qu'il comprend la réalisation d'une préforme initiale (4) sèche comprenant des fibres munies d'un liant formé du premier polymère, la préforme tridimensionnelle sèche obtenue après le thermoformage étant soumise à une opération d'imprégnation d'un polymère d'imprégnation, 35 par injection et/ou infusion, pour former une pièce en matériau composite. 3047196 Demande FR16 70024 13 N/Ref : B1602FR 7. Procédé selon l'une des revendications 1 à 5, caractérisé en ce qu'il comprend la réalisation d'une préforme initiale pré-imprégnée comprenant au moins 30% en poids de premier polymère, le premier polymère constituant la matrice de la pièce en matériau composite 5 obtenue à partir de la préforme tridimensionnelle. 8. Procédé selon l'une des revendications 1 à 7, caractérisé en ce que les voiles externes (51, 52 ; 151, 152) présentent une masse surfacique de 4 à 35 g/m2. 9. Procédé selon la revendication 2 en combinaison avec l'une 10 des revendications 4 à 8, caractérisé en ce que les voiles externes sont des voiles polyamide. 10. Procédé selon l'une des revendications 1 à 9, caractérisé en ce que le formage est réalisé à une température de formage à laquelle le premier polymère est à l'état liquide ou liquide visqueux. 15 11. Procédé selon l'une des revendications 1 à 10, caractérisé en ce que ladite préforme initiale comprend au moins un voile interne (61, 62) intercalé entre deux plis de la préforme initiale, ledit voile interne étant formé à partir d'un troisième polymère, ledit troisième polymère étant à l'état solide lors du formage. 20 12. Procédé selon l'une des revendications 1 à 11, caractérisé en ce que la réalisation de la préforme initiale (4) comprend la réalisation de plis superposés, par application au contact, au moyen d'un rouleau d'application (32), de fibres continues unidirectionnelles sur un outillage de drapage (2), chaque pli étant réalisé par application d'une 25 ou plusieurs bandes selon une orientation sur l'outillage de drapage ou sur des bandes du pli précédent, chaque bande étant formée d'une ou plusieurs fibres. 13. Procédé selon l'une des revendications 1 à 12, caractérisé en ce que la préforme initiale est préchauffée avant le formage. 30